(57)【要約】【課題】難燃性を高く維持し、防火または遮煙を確実に行うことができる防火シャッタースクリーンを提供することである。【解決手段】防火シャッタースクリーンにおいては、シリカ繊維クロスにリン系化合物およびアルカリ金属化合物の含有量が１％以下である難燃性樹脂を少なくともシリカ繊維クロスの一面に含浸または塗布したものである。当該難燃性樹脂は、液状態からなり、リン系化合物およびアルカリ金属化合物の含有量が１％以下であり、かつシリコーン化合物が含まれている。【選択図】図１
2009197494.tif 000002
【特許請求の範囲】
【請求項１】
防火または遮煙のために懸吊して使用される防火シャッタースクリーンであって、
前記防火シャッタースクリーンは、リン系化合物およびアルカリ金属化合物の含有量が１％以下である難燃性樹脂を少なくともシリカ繊維クロスの一面に含浸または塗布したものからなることを特徴とする防火シャッタースクリーン。
【請求項２】
前記難燃性樹脂は、液状態からなり、当該難燃性樹脂は、リン系化合物およびアルカリ金属化合物の含有量が１％以下であり、かつシリコーン化合物が含まれていることを特徴とする請求項１記載の防火シャッタースクリーン。
【請求項３】
前記難燃性樹脂は、前記難燃性樹脂の重量が５０ｇ／ｍ２以上３００ｇ／ｍ２以下であることを特徴とする請求項１または請求項２記載の防火シャッタースクリーン。
【請求項４】
前記難燃性樹脂は、シリコーン化合物の配合率が１％以上１０％以下であることを特徴とする請求項１から請求項３のいずれか１項に記載の防火シャッタースクリーン。
【請求項５】
前記シリカ繊維クロスの組成は、二酸化珪素が９４％以上、かつ酸化アルミニウムが３％以上６％以下からなることを特徴とする請求項１記載の防火シャッタースクリーン。
【請求項６】
前記難燃性樹脂は、有機溶剤系からなることを特徴とする請求項１から請求項５のいずれか１項に記載の防火シャッタースクリーン。
【発明の詳細な説明】
【技術分野】
【０００１】
本発明は、耐火または遮煙のために使用する防火シャッタースクリーンに関する。
【背景技術】
【０００２】
近年、防火シャッタースクリーンは、鋼製シャッターにかえて、防火シャッター全体を軽量化することができ、さらに広い間口のとれるクロス製シャッターが使用されている。これは、火災等の発生時にクロス製のスクリーンが巻き取り軸より降下し、防火区画を形成する。また、形成された防火区画外に避難するため、スクリーンに避難口を具備したものが使用される場合がある。
【０００３】
従来の避難口を具備した防火シャッタースクリーンは、予め避難口表示をクロスに印刷し、スクリーン縫製時にその部分を縫製や磁性体で取り付けたものや、縫製後のスクリーンに直接避難口表示を印刷したものがある。
【０００４】
また、特許文献１には、いわゆる目ずれを防止でき、かつ、法定の防火性能（特に衝撃試験）及び遮煙性能を満足できるという優れた効果を奏する耐火スクリーンについて開示されている。
【０００５】
特許文献１記載の耐火スクリーンにおいては、シリカ繊維を主体とするヤーンで製織した不燃性織布に、シリコーン樹脂の使用を回避し且つ難燃性の臭素化合物、アンチモン化合物、水酸化アルミニウム、水酸化マグネシウム及び炭酸カルシウムの群から選ばれる一又は二以上を主体とする目ずれ防止剤を被覆又は含浸して形成したものであり、懸吊時にきれいな長方形状で垂れる耐火スクリーンを得ることができる。
【０００６】
また、特許文献２には、防火・防煙シャッターなどに好適に使用することができる耐熱収縮性に優れた耐火布帛の製造方法について開示されている。
【０００７】
特許文献２記載の耐火布帛の製造方法においては、二酸化ケイ素の含有量が９６重量％以上のガラス繊維布帛に、難燃性樹脂１００重量部と少なくとも金属水酸化物５０重量部とからなる混合物を布帛の質量に対して７重量％以上塗布し、次いでシリコーン樹脂を該布帛の質量に対して４重量％以上塗布するものである。
【０００８】
さらに、特許文献３には、耐火スクリーン用クロスの難燃性を向上し、クロスの目ずれを防止し、耐摩耗性を向上するとともに、可能な限り使用する有機物量を抑えて燃焼時の発ガス量を低減した耐火スクリーン用クロスについて開示されている。
【０００９】
特許文献３記載の耐火スクリーン用クロスは、例えばシリカ繊維クロスからなる基布に平均粒径１〜３０μｍの難燃剤を含んだ柔軟性樹脂エマルジョンを含浸させて、前記基布全体に前記難燃剤を含んだ柔軟性樹脂を付着したものである。
【００１０】
【特許文献１】特許第３３４０９６６号公報
【特許文献２】特開２０００−３５５８７１号公報
【特許文献３】特開２００５−１９４６３９号公報
【発明の開示】
【発明が解決しようとする課題】
【００１１】
ここで、特許文献１には、耐火スクリーンが著しく脆弱化し、破れやすくなる問題は、シリコーン樹脂中のシロキサン結合部分がＳｉＯ２化する際に、基材のシリカクロスと反応して該シリカクロスを脆弱化させるためである（段落番号０００５）と考えられている。
【００１２】
同様に、特許文献２には、耐熱性の点からシリコーン樹脂の使用が考えられるが、８００℃以上の温度に加熱すると、布帛の収縮率は非常に大きく、また風合いも硬く、非常にもろく、防火・防煙シャッターには不向き（段落番号０００４）であると考えられており、特許文献３には、シリコーン樹脂等をコーティングしたクロスはシリコーン樹脂の融点以上の高熱に曝された場合、基材のシリカ繊維クロスに含浸したクロス内部のシリコーン樹脂が基材クロスの繊維と反応してクロスを劣化させてしまうことがある（段落番号０００３）と考えられていた。
【００１３】
そのため、シリコーン樹脂によりシリカクロスが高温暴露後に劣化することを防止するため、シリコーン樹脂の使用を回避したり、１段の加工としてシリコーンを含まない難燃樹脂を塗布したりしている。その結果、防火・防煙シャッターの難燃性が不足したり、工程が複雑であったり、クロスの風合いが堅かったりする問題が生じていた。
【００１４】
しかしながら、本願発明者は、シリコーン樹脂またはシリコーン化合物によりシリカ繊維クロスが脆弱化するのではないことを見いだした。
【００１５】
本発明の目的は、難燃性を高く維持し、防火または遮煙を確実に行うことができる防火シャッタースクリーンを提供することである。
【課題を解決するための手段】
【００１６】
（１）
本発明に係る防火シャッタースクリーンは、防火または遮煙のために懸吊して使用される防火シャッタースクリーンであって、防火シャッタースクリーンは、リン系化合物およびアルカリ金属化合物の含有量が１％以下である難燃性樹脂を少なくともシリカ繊維クロスの一面に含浸または塗布したものである。
【００１７】
本発明に係る防火シャッタースクリーンにおいては、シリカ繊維クロスにリン系化合物およびアルカリ金属化合物の含有量が１％以下である難燃性樹脂を含浸または塗布したものである。
【００１８】
本願発明者は、シリコーン樹脂またはシリコーン化合物によりシリカ繊維クロスが脆弱化するのではなく、難燃性樹脂に含有されているリン系化合物およびアルカリ金属化合物が高温時分解し空気中の水分と反応を起こし、その化合物によってシリカ繊維クロスが脆弱化することを見出した。本発明によると、シリカ繊維クロスに含浸または塗布されている難燃性樹脂に含有されているリン系化合物およびアルカリ金属化合物の量が１％以下（極めて少量）であるので、高温暴露後にシリカ繊維クロスが劣化しない。その結果、当該防火シャッタースクリーンにおいては、難燃性を高く維持しつつ、容易な工程で、クロスの風合いを適度に維持することができる。したがって、防火または遮煙を確実に行うことができる当該防火シャッタースクリーンを提供することができる。尚、上記難燃性樹脂に含有されるリン系化合物、アルカリ金属化合物の量をできる限り少なくすることが好ましい。
【００１９】
（２）
難燃性樹脂は、液状態からなり、当該難燃性樹脂は、リン系化合物およびアルカリ金属化合物の含有量が１％以下であり、かつ当該難燃性樹脂にはシリコーン化合物が含まれていてもよい。
【００２０】
この場合、難燃性樹脂は、液状態からなるので、シリカ繊維クロスに含浸または塗布しやすく、また、高温時にシリカ繊維を劣化させるリン系化合物およびアルカリ金属化合物の含有量が極めて少量なため、高温暴露後にシリカ繊維クロスが劣化しない。また、シリコーン化合物が含まれているため、防火シャッタースクリーンに難燃性樹脂を含浸または塗布した後も、柔軟性が損なわれることがない。その結果、容易に防火シャッタースクリーンを製造することができ、また、製造された防火シャッタースクリーンは、防火または遮煙をスムーズな動作で確実に行うことができる。
【００２１】
（３）
難燃性樹脂は、難燃性樹脂の重量が５０ｇ／ｍ２以上３００ｇ／ｍ２以下であることが好ましい。
【００２２】
この場合、難燃性樹脂の重量を規定することにより、柔軟性を適度に維持することができ、シリカ繊維クロスの柔軟性の劣化を防止することができる。また、難燃性樹脂の重量に応じて難燃性、遮煙性を高く維持することができる。その結果、難燃性、遮煙性および柔軟性を高めた防火シャッタースクリーンを提供することができる。
【００２３】
（４）
難燃性樹脂は、シリコーン化合物の配合率が１％以上１０％以下であってもよい。
【００２４】
この場合、シリコーン化合物の配合率が１％未満の場合、風合い向上効果が少なく、また、シリコーン化合物の配合率が１０％よりも多い場合、難燃性の効果が低下し、防火シャッタースクリーンのベタツキや難燃性の低下等が生じる。よって、シリコーン化合物の配合率が１％以上１０％以下にすることにより、防火シャッタースクリーンの風合い向上効果を多くすることができ、難燃性の効果を高く、かつ防火シャッタースクリーンのベタツキや難燃性の低下を防止することができる。
【００２５】
（５）
シリカ繊維クロスの組成は、二酸化珪素が９４％以上、かつ酸化アルミニウムが３％以上６％以下からなってもよい。
【００２６】
この場合、二酸化珪素が９４％以上、かつ酸化アルミニウムが３％以上６％以下からなるので、耐熱性を向上させることができる。
【００２７】
（６）
難燃性樹脂は、有機溶剤系からなる液体であってもよい。
【００２８】
この場合、難燃性樹脂が有機溶剤系からなる液体であるので、シリカ繊維クロスに難燃性樹脂を容易に塗布または浸透させることができる。その結果、容易に防火シャッタースクリーンを製造し、得ることができる。有機溶剤としては、例えば酢酸エチル、トルエン、メチルエチルケトン、ジメチルホルムアミドなど、難燃性樹脂と相溶性の良いものを適宜選定できる。
【発明を実施するための最良の形態】
【００２９】
以下、本発明に係る実施の形態について説明する。図１は、本発明の一実施形態に係る防火シャッタースクリーン４を示す概略の斜視図である。図１に示すように、防火シャッタースクリーン４は、巻取り装置２により巻取り軸３に巻き取られて巻取り装置２内に収納され、火災等の発生時に下降し、防火区画を形成するものである。防火シャッタースクリーン４と、防火シャッタースクリーン４が巻き取られる巻取り軸３と、天井５０などに設置され防火シャッタースクリーン４を巻き取る巻取り装置２とで、防火シャッタースクリーン装置１を形成する。
【００３０】
(実施例)
次に、実施例により、本発明に係る防火シャッタースクリーンを具体的に説明
する。
【００３１】
（実施例１）
実施例１においては、有機溶剤系ポリウレタンに水酸化アルミニウム、酸化チタンおよび臭素系化合物からなる難燃剤（大京化学  ビゴールＴＭ-２３）が１００重量部およびポリウレタン成分１００重量部からなる両者を混合させた混合樹脂液に、シリコーンオイル（大京化学  ダイソフトシリコンＦＺ）を２重量部添加した混合樹脂液を製造する。当該混合樹脂液は、リン化合物およびアルカリ金属化合物の含有量が１％以下であるものである（１％とは、１ｗｔ％（質量比）のことをいう。以下に記載した種々の％表記も同様）。この混合樹脂液を、二酸化ケイ素比率が９６％、酸化アルミ比率３．５％のシリカ繊維クロスに含浸させ、乾燥後、クロス両面に乾燥後重量が合計１５０ｇ/ｍ２となるように塗布し、実施例１の防火シャッタースクリーンとした。尚、上記混合樹脂液においてリン化合物およびアルカリ金属化合物の含有量が１％以下であるとは、混合樹脂液に含有しているリン化合物およびアルカリ金属化合物の合計の含有量が、１％以下であることである。（以下に記載する実施例２、３、比較例２、３においても同様）。尚、混合樹脂液中に含まれる、リン化合物、アルカリ金属化合物の量は、できる限り少なくされることが好ましい。
【００３２】
（実施例２）
実施例２においては、有機溶剤系ポリウレタンに水酸化アルミニウム、酸化チタンおよび臭素系化合物からなる難燃剤（大京化学  ビゴールＴＭ-２３）が１００重量部およびポリウレタン成分１００重量部からなる両者を混合させた混合樹脂液に、シリコーンオイル（大京化学  ダイソフトシリコンＦＺ）を２重量部添加した混合樹脂液を製造する。当該混合樹脂液は、リン化合物およびアルカリ金属化合物の含有量が１％以下であるものである。この混合樹脂液を、二酸化ケイ素比率が９６％、酸化アルミ比率３．５％のシリカ繊維クロスに含浸させ、乾燥後、クロス両面に乾燥後重量が合計８５ｇ/ｍ２となるように塗布し、実施例２の防火シャッタースクリーンとした。
【００３３】
（実施例３）
実施例３においては、有機溶剤系ポリウレタンに水酸化アルミニウム、酸化チタンおよび臭素系化合物からなる難燃剤（大京化学  ビゴールＴＭ-２３）が１００重量部およびポリウレタン成分１００重量部からなる両者を混合させた混合樹脂液に、シリコーンオイル（大京化学  ダイソフトシリコンＦＺ）を２重量部添加した混合樹脂液を製造する。当該混合樹脂液は、リン化合物およびアルカリ金属化合物の含有量が１％以下であるものである。この混合樹脂液を、二酸化ケイ素比率が９６％、酸化アルミ比率３．５％のシリカ繊維クロスに含浸させ、乾燥後、クロス両面に乾燥後重量が合計３２０ｇ/ｍ２となるように塗布し、実施例３の防火シャッタースクリーンとした。
【００３４】
（実施例４）
実施例４においては、アルカリ金属化合物であるＮａＣｌを０．９％含んだ混合樹脂液を用いて、実施例４の防火シャッタースクリーンとした。他の条件は、実施例１と同じである。
【００３５】
（実施例５）
実施例５においては、難燃剤であるリン酸エステル化合物を０．９％含んだ混合樹脂液を用いて、実施例５の防火シャッタースクリーンとした。他の条件は、実施例１と同じである。
【００３６】
（実施例６）
実施例６においては、アルカリ金属化合物であるＮａＣｌおよび難燃剤であるリン酸エステル化合物を、それぞれ０．４５％含んだ混合樹脂液を用いて、実施例６の防火シャッタースクリーンとした。他の条件は、実施例１と同じである。
【００３７】
（比較例１）
比較例１においては、有機溶剤系ポリウレタンに、水酸化アルミニウム、酸化チタン、およびリン系化合物からなる難燃剤（大京化学  ビゴールＴＭ-２２）が１００重量部およびポリウレタン成分１００重量部からなる両者を混合させた混合樹脂液に、シリコーンオイル（大京化学  ダイソフトシリコンＦＺ）を２重量部添加した混合樹脂液を製造する。当該混合樹脂液は、リン化合物を１０％含むものである。このリン化合物およびアルカリ金属化合物を含む混合樹脂液を、二酸化ケイ素比率が９６％、酸化アルミ比率３．５％のシリカ繊維クロスに含浸させ、乾燥後、クロス両面に乾燥後重量が合計１５０ｇ/ｍ２となるように塗布し、比較例１の防火シャッタースクリーンとした。
【００３８】
（比較例２）
比較例２においては、有機溶剤系ポリウレタンに水酸化アルミニウム、酸化チタンおよび臭素系化合物からなる難燃剤（大京化学  ビゴールＴＭ-２３）が１００重量部およびポリウレタン成分１００重量部からなる両者を混合させた混合樹脂液を製造する。当該混合樹脂液は、リン化合物およびアルカリ金属化合物の含有量が１％以下であるものである。この混合樹脂液を、二酸化ケイ素比率が９６％、酸化アルミ比率３．５％のシリカ繊維クロスに含浸させ、乾燥後、クロス両面に乾燥後重量が合計３２０ｇ/ｍ２となるように塗布し、比較例２の防火シャッタースクリーンとした。
【００３９】
（比較例３）
比較例３においては、有機溶剤系ポリウレタンに水酸化アルミニウム、酸化チタンおよび臭素系化合物からなる難燃剤（大京化学  ビゴールＴＭ-２３）が１００重量部およびポリウレタン成分１００重量部からなる両者を混合させた混合樹脂液に、シリコーンオイル（大京化学  ダイソフトシリコンＦＺ）を１５重量部添加した混合樹脂液を製造する。当該混合樹脂液は、リン化合物およびアルカリ金属化合物の含有量が１％以下であるものである。この混合樹脂液を、二酸化ケイ素比率が９６％、酸化アルミ比率３．５％のシリカ繊維クロスに含浸させ、乾燥後、クロス両面に乾燥後重量が合計１５０ｇ/ｍ２となるように塗布し、比較例３の防火シャッタースクリーンとした。
【００４０】
（比較例４）
比較例４においては、大塚化学（株）パイロキープＴＳＸ−ＷＥ１００重量部に、酸化チタン、水酸化アルミニウム、および臭素系化合物を計１００重量部添加、混合し、この混合樹脂液を、二酸化ケイ素比率が９６％、酸化アルミ比率３．５％のシリカ繊維クロスに含浸させ、乾燥後、クロス両面に乾燥後重量が合計１５０ｇ/ｍ２となるように塗布し、比較例４の防火シャッタースクリーンとした。上記混合樹脂液中のアルカリ金属化合物の含有量は２％であった。
【００４１】
（比較例５）
比較例５においては、アルカリ金属化合物であるＮａＣｌを１．１％含んだ混合樹脂液を用いて、比較例５の防火シャッタースクリーンとした。他の条件は、実施例１と同じである。
【００４２】
（比較例６）
比較例６においては、難燃剤であるリン酸エステル化合物を１．１％含んだ混合樹脂液を用いて、比較例６の防火シャッタースクリーンとした。他の条件は、実施例１と同じである。
【００４３】
（比較例７）
比較例７においては、アルカリ金属化合物であるＮａＣｌおよび難燃剤であるリン酸エステル化合物を、それぞれ０．５５％含んだ混合樹脂液を用いて、比較例７の防火シャッタースクリーンとした。他の条件は、実施例１と同じである。
【００４４】
実施例１乃至６及び比較例１乃至７の防火シャッタースクリーンのそれぞれについて、柔軟性、２０００回繰り返し開閉による耐久性、常温時強度、耐熱後強度保持率、樹脂付着量、自己消火性、リン系化合物およびアルカリ金属の含有量を測定した。
【００４５】
防火シャッタースクリーンの各特性の測定方法は、以下の通りである。
（柔軟性）
ＪＩＳ  Ｌ１０９６に基づく。カンチレバー法に基づいて、４５度の傾斜をもつ表面の滑らかな水平台の上に、試験片の短辺をスケール基線に合わせてセットし、試験片を一定速度で斜面方向に滑らせて試験片の一端が斜面に接したときの他端の移動距離を読み取る。
【００４６】
（耐久性）
防火シャッターシートを２０００回繰り返し巻き取りし、シートの破れ等異常がなく、また開閉が可能な否かを測定した。開閉が可能であれば○とする。
【００４７】
（常温時強度）
難燃樹脂塗布後のスクリーンを気温２０℃、湿度６５％の雰囲気下で、幅２５ｍｍ、長さ３００ｍｍにカットし、引張り速度１００ｍｍ／分で引張り、破断時の強度を測定した。
【００４８】
（耐熱後強度保持率）
幅２５ｍｍ、長さ３００ｍｍに各試料をカットし、約２００ｍｍとなるように標線をとり、９２５℃の電気炉中に1時間放置し、取り出した後常温に1時間放置した後に気温２０℃、湿度６５％の雰囲気下で、引張り速度１００ｍｍ／分で引張り、破断時の強度を測定し常温時強度と比較し耐熱後強度保持率を求めた。常温時強度に対する耐熱後強度の割合が、耐熱後強度保持率である。
【００４９】
（自己消火性）
株式会社ユニトーチ製のユニトーチを用い、アダプターをラージ炎タイプにし
て着火し、クロスの表面に接炎させる。接炎面の反対面から発炎の有無を目視で
確認する。発炎がなければ○の評価とする。
【００５０】
以上の測定結果を表１にまとめて示す。
【表１】
2009197494.tif 000003
【００５１】
表１からわかるように、実施例１および比較例１を比較することにより、リン系化合物およびアルカリ金属を１０％含有する場合は、リン系化合物およびアルカリ金属が１％以下の場合の耐熱後強度保持率が２０（％）であるのに対し、耐熱後強度保持率が１．４（％）まで極端に低下することがわかる。尚、耐熱後強度保持率は、１０％以上ないと火災発生時、スクリーンが容易に破れ、防火シャッターとしての機能を果たさなくなる。
【００５２】
また、実施例３および比較例２を比較することにより、シリコーンを使用していない場合は、シリコーンを使用した場合と比較して、耐久性が極端に低下することがわかる。
【００５３】
さらに、実施例１と比較例３とを比較することにより、シリコーンを１５重量部使用した場合は、シリコーンを２重量部使用した場合と比較して、自己消火性が極端に低下することがわかる。
【００５４】
さらに、実施例１〜６と比較例５〜７とを比較することにより、リン系化合物およびアルカリ金属化合物の含有量が１％以下である場合には、耐熱後強度保持率を１０％以上に維持できる、すなわち防火シャッタースクリーンの難燃性を高く維持できることがわかる。
【００５５】
本発明は、上記の好ましい一実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００５６】
【図１】本発明の一実施形態に係る防火シャッタースクリーンを示す概略の斜視図である。
【符号の説明】
【００５７】
１：防火シャッタースクリーン装置
２：巻取り装置
３：巻取り軸
４：防火シャッタースクリーン
【図１】
2009197494.tif 000004